(57)【要約】【課題】コンクリート構造物のコンクリート面に電極溝を形成すると埋設してある鉄筋等が表れることがある。線状電極を電極溝に位置させると線状電極と鉄筋等が接触して電気的短絡を生ぜしめる。【解決手段】線状電極の長手方向に延伸する一端に、線状電極の長手方向に延伸する一端の形状に沿うメッシュ状電気絶縁材を被覆したコンクリート構造物の電気防食用電極を提供する。【選択図】　　図２
2004068132.tif 000002
【特許請求の範囲】
【請求項１】
線状電極の長手方向に延伸する一端に、メッシュ状電気絶縁材を被覆したことを特徴とする鉄筋コンクリート構造物の電気防食用電極。
【請求項２】
線状電極の長手方向に延伸する一端に、線状電極の長手方向に延伸する一端の形状に沿うメッシュ状電気絶縁材を挿着して被覆したことを特徴とする鉄筋コンクリート構造物の電気防食用電極。
【請求項３】
線状電極を埋設するコンクリート構造物の電極溝に、長手方向に延伸する一端にメッシュ状電気絶縁材を被覆した線状電極を位置させることを特徴とする鉄筋コンクリート構造物の電気防食における電気的短絡防止方法。
【発明の詳細な説明】
【０００１】
【発明の属する技術分野】
本発明は、鉄筋コンクリート構造物の電気防食方法において用いられる電気防食用電極及び電気防食方法における電気的短絡防止方法に関する。
【０００２】
【従来の技術】
鉄筋コンクリート構造物は、永久不滅と考えられた時期もあったが、近年、年月を経た鉄筋コンクリート構造物のコンクリートは、コールドジョイントや中性化、塩害若しくは施工不良など様々な理由により、コンクリート片としての剥離落下やひび割れによる漏水をもたらし、社会問題となってきた。
【０００３】
特に、塩害地区においての鉄筋コンクリート構造物は、塩分がコンクリート表面に付着する。塩分がコンクリート内部に浸透した状態で、外気が乾燥すると水分が蒸発し、塩分だけが内部に残り、この繰り返しにより次第に塩分濃度が濃縮される。こうして鉄筋コンクリート構造物は年月を経てコンクリート内部の鉄筋が錆びてその構造物の本来の使用性と機能性を失うことがある。また鉄筋が膨張してコンクリート片として剥離落下し、第三者傷害の原因ともなる。
【０００４】
一般には、塩害地区において塩害により鉄筋コンクリート構造物例えば橋梁の床版が輪荷重の増大により耐荷力が不足する場合は、機能性や使用性を保つため鋼板やＦＲＰ等の補強材をコンクリート面に接着する方法がある。また、桁や壁高欄などは、鉄筋の腐食や材料に起因するひび割れ等による剥離、剥落を防止するために、ガラス繊維やビニロン等の合成繊維をクロス状にしたものを現場にて積層し補修材としてコンクリート面に接着する補修又は補強方法がある。
【０００５】
コンクリート中の鉄筋等の鋼材が塩分で腐食することを防止するための工法としては電気防食がある。
【０００６】
電気防食方法としては、線状電極による電気防食方法がよく知られている。
【０００７】
線状電極による電気防食方法において、線状電極５は、通常、図４に示すように、コンクリート構造物３のコンクリート面に形成された電極溝４にモルタル等の充填材６をもって埋設される。そして、補修又は補強方法としては、本発明は補修又は補強方法を要旨とするものではないので、特に図示してないが、この面に鋼板や合成繊維シートが貼着等により取り付けられる。なお、図４は本発明のものと兼用した。
【０００８】
【発明が解決しようとする課題】
ところが、図５に示すように、コンクリート構造物３のコンクリート面に電極溝４を形成すると埋設してある鉄筋７等の鋼材が電極溝４の奥部に表れることがある。そのため線状電極５をこの電極溝に位置させると線状電極５と鉄筋７とが接触し、接触したまま線状電極に通電すると電気的短絡を生ぜしめる。
【０００９】
この電気的短絡を防止するため、特願２００１−１８２９１０号に見られるような線状電極の電極溝奥部位置相当部にシール状又はキャップ状の電気絶縁処理を行うことが試みられている。
【００１０】
しかしながら、線状電極にシール状やキャップ状の電気絶縁処理を行うと電流を発生させる電極体の有効面積を減少させることになる。そのため電極設置量を増やさなければならないことになる。
【００１１】
【課題を解決するための手段】
本発明者等は、鋭意研究を重ねた結果、鉄筋コンクリート構造物の電気防食用電極及びコンクリート構造物の電気防食における電気的短絡防止方法を発明した。
【００１２】
すなわち、本発明は、線状電極の長手方向に延伸する一端に、メッシュ状電気絶縁材を被覆したことを特徴とする鉄筋コンクリート構造物の電気防食用電極を提供する。
【００１３】
本発明は、線状電極の長手方向に延伸する一端に、線状電極の長手方向に延伸する一端の形状に沿う電気メッシュ状絶縁材を挿着して被覆したことを特徴とする鉄筋コンクリート構造物の電気防食用電極を提供する。
【００１４】
本発明は、線状電極を埋設するコンクリート構造物の電極溝に、長手方向に延伸する一端にメッシュ状電気絶縁材を被覆した線状電極を位置させることを特徴とする鉄筋コンクリート構造物の電気防食における電気的短絡方法を提供する。
【００１５】
【発明の実施の形態】
つぎに、本発明の実施の形態を図面に基き説明する。
【００１６】
図１において、線状電極１は、鉄筋コンクリート構造物のコンクリート面に形成された電極溝の長さ方向に延伸して形成され、メッシュ状電気絶縁材２は、線状電極１の長手方向に延伸する一端に挿着して、線状電極１の長手方向に延伸する一端を被覆することのできるように断面コ字状に形成されている。
【００１７】
図２において、線状電極１とメッシュ状電気絶縁材２は、線状電極１の長手方向に延伸する一端にメッシュ状電気絶縁材２のコ字状開口部２ａ側より装着して、全体として鉄筋コンクリート構造物の電気防食用電極１０を構成する。線状電極１とメッシュ状電気絶縁材２とは接着剤を用いて接着してもよい。
【００１８】
上記実施の態様において、メッシュ状電気絶縁材２を線状電極１の長手方向に延伸する一端に挿着できる形状に形成したが、本発明は、線状電極１に長手方向の一端にメッシュ状電気絶縁材が被覆できればよく、例えば、単に線状電極１の長手方向に延伸する一端の各面に沿ってメッシュ状電気絶縁材２を貼着することによって行ってもよい。
【００１９】
なお、この実施の態様で、線状電極１は、メッシュ状帯状電極を用いたが、メッシュ状帯状電極に限られるものではなく、その他の線状電極を用いてもよい。
【００２０】
メッシュ状電気絶縁材は、ポリエチレン系、ゴム系の材料等の絶縁材料を０．１〜０．３ｍｍの太さの糸状にして間隔を０．１〜３ｍｍで編んで形成した。メッシュ状電気絶縁材の網目形状は、菱形、正方形、長方形等どのような形状であってもよく、編み方はスパンボンド方式（不織布のような編み方）でよく、一定の隙間間隔があれば編み方は問わない。
【００２１】
上述のようにしてなる鉄筋コンクリート構造物の電気防食用電極１０は、つぎのようにして鉄筋コンクリート構造物のコンクリート面に配置される。
【００２２】
線状電極１とメッシュ状電気絶縁材２とにより構成される電気防食用電極１０は、図３及び図４に示すように、鉄筋コンクリート構造物３のコンクリート面に形成された電極溝４に沿って、直線的にあるいは波状的に挿入される。電気防食用電極１０は充填材６によって埋設されて固定される。
【００２３】
このとき、コンクリート構造物３のコンクリート面に形成された電極溝４の奥部に埋設されていた鉄筋７等の鋼材に電気防食用電極１０が接触しても線状電極１と鉄筋７とはメッシュ状電気絶縁材２により隔てられているので、電気的短絡は生じない。
【００２４】
【発明の効果】
本発明は、上述のようにしてなるのでつぎの効果を有する。
【００２５】
請求項１乃至請求項３において、線状電極の長手方向に延伸する一端に、メッシュ状電気絶縁材を被覆したので、コンクリート構造物のコンクリート面に形成した電極溝の奥部に表れた埋設してある鉄筋と線状電極とが接触しても電気的短絡は生じない。
【００２６】
請求項１乃至請求項３において、線状電極の長手方向に延伸する一端を被覆する電気絶縁材はメッシュ状であるので、電極体電流発生部の有効面積損失を削減することができ、電極量の削減や防食電流の低減が計れる。
【図面の簡単な説明】
【図１】本発明の電気防食用電極の一実施の形態を示す各部の分解斜視図である。
【図２】本発明の電気防食用電極の一実施の形態を示す各部を一体とした斜視図である。
【図３】本発明に係る電気的短絡防止方法を示す説明図である。
【図４】コンクリート構造物のコンクリート面に従来例としての線状電極又は本発明に係る電気防食用電極を埋設した状態を示す平面図である。
【図５】コンクリート構造物のコンクリート面に電気防食用電極を埋設した従来例の説明図である。
【符号の説明】
１　　線状電極
２　　メッシュ状電気絶縁材
３　　コンクリート構造物
４　　電極溝
６　　充填材
７　　鉄筋
１０　電気防食用電極
【図１】
2004068132.tif 000003
【図２】
2004068132.tif 000004
【図３】
2004068132.tif 000005
【図４】
2004068132.tif 000006
【図５】
2004068132.tif 000007